(57)【要約】  人工血管に求められる諸特性を備え、人体蘇生能力によって、生体血管同様の修復機能を備えた布製人工血管を提供する。内層被覆率Ｃ（％）は、外層の経糸および緯糸の密度をそれぞれＤ１(本数/25.4mm)、Ｄ２(本数/25.4mm)とし、外層の経糸および緯糸の見掛け糸幅をそれぞれＷ１(mm)、Ｗ２(mm)とした場合に、Ｃ＝［｛（W1×D1+W2×D2）×25.4−W1×W2×D1×D2｝／(25.4×25.4)］×100で定義される。経糸１と緯糸２で構成される外層によって、経糸３と緯糸４で構成される内層が被覆される内層被覆率Ｃ（％）は、１５％≦Ｃ≦７５％である。
2016024441.tif 000002
【特許請求の範囲】
【請求項１】
血流と接触する内層及びその内層と接触する外層からなる筒状織物構造の人工血管であって、下式で定義される外層の内層被覆率をＣ（％）とした場合、１５％≦Ｃ≦７５％であることを特徴とする二重織人工血管。
内層被覆率Ｃ（％）は、外層の経糸および緯糸の密度をそれぞれＤ１(本数/25.4mm)、Ｄ２(本数/25.4mm)とし、外層の経糸および緯糸の見掛け糸幅をそれぞれＷ１(mm)、Ｗ２(mm)とした場合に、
Ｃ＝［｛（W1×D1+W2×D2）×25.4−W1×W2×D1×D2｝／(25.4×25.4)］×100
なお、見掛け糸幅は、織物表面に露出している、それぞれの糸の幅を無作為に５箇所で測定した平均値である。
【請求項２】
内層を構成する経糸および緯糸の各々が、単糸直径１μｍ以上８μｍ以下のマイクロファイバーマルチフィラメントであることを特徴とする請求項１記載の人工血管。
【請求項３】
外層を構成する経糸および緯糸の各々の単糸繊度が２０ｄｔｅｘ以上であることを特徴とする請求項１または２記載の人工血管。
【請求項４】
外層の経糸および緯糸にモノフィラメントを用いたことを特徴とする請求項３記載の人工血管。
【請求項５】
外層のモノフィラメントにポリエステル繊維を用いたことを特徴とする請求項４記載の人工血管。
【発明の詳細な説明】
【技術分野】
【０００１】
本発明は、人工血管に関する。より詳しくは、人体蘇生能力によって、生体血管同様の修復機能を備えた布製人工血管に関する。
【背景技術】
【０００２】
人工血管は、成人では主に病的な生体血管を取り替えたり、バイパスあるいはシャントを形成したり、小児では主にシャントを形成するために用いられている。そのため、人工血管には、生体適合性が良く毒性がないこと、生体内で劣化しにくく丈夫であること、柔軟性を有すること、血液の漏れが極めて少ないこと、血管内皮細胞定着性が良好であることなどが求められている。【０００３】
そこで、生体血管に類似した弾性を備えた人口血管が提案されている。例えば、特許文献１には、人工血管本体および該人工血管本体の螺旋状補強部が共に弾性を有する人工血管が記載されている。特許文献２には、弾性を有するポリエステル系樹脂製多孔体を支持体とし、少なくとも該支持体の一部に、弾性樹脂多孔質層を付与した複合構造部分を有する人工補綴物（人工血管）が記載されている。しかし、特許文献１と２に記載された人工血管は、樹脂材料製の薄膜構造であるため、柔軟性に乏しいという欠点がある。また、このように保形性向上や漏血防止のために、血管断面方向に多層構造とすると、内皮が形成されるべき血管最内層と周辺組織の間に隔たりが生じ、本来周辺組織から導入されるべく物質の導入が阻害され、血管と人体の親和性に劣るものとなる。さらに、特許文献１には、人工血管本体および補強用弾性材料としてポリウレタンを用いることが記載されているが、長期の埋植が予想される場合、ウレタンは加水分解により劣化し、伸縮性が低下するという欠点があるので、一定のタイミングで新品の人工血管と交換しなければならないという不都合がある。【０００４】
また、上記した人工血管に求められている要件の中で、血管内皮細胞は、一酸化窒素やプロスタグランジンを常に産生して血小板凝集を抑制し、血小板機能と凝固線浴系を制御することによって血管内で血栓が形成されないようにする特性があり、血管内皮細胞定着性が良好であることは人工血管として備えるべき極めて重要な特性である。【０００５】
従来の布製人工血管としては、一般的にポリエステルなどの化学繊維で形成された織物や編物が使用されており、人工血管壁からの漏血防止や形態保持の必要から非常に高密度、すなわち目の詰まった織編物から成るものが多い。しかし、従来の布製人工血管には、血管内皮細胞の形成が遅く且つ不均一であるという問題がある。すなわち、太い繊維で、しかも目の詰まった織編物であるため、血管内皮細胞を形成する足場が少なく、また細胞が一度付着したとしても容易に血流によって洗い流されてしまうので、流れた血栓が末梢側の細くなった血管を閉塞させるなどの問題を生じる。【０００６】
そこで、人工血管における血管内皮細胞の定着性を向上させるために、種々の提案がされている。例えば、特許文献３には、内壁に０．５デニール以下の極細繊維の立毛が形成されている人工血管が記載されている。また、特許文献４には、内壁および／または外壁に０．５デニール以下の極細繊維の立毛が形成され、地組織を構成する地糸が１．０デニール以上の繊維からなる人工血管が記載されている。【０００７】
しかし、特許文献３や４に記載されたように、内壁に極細繊維の立毛を形成するだけでは、細胞定着性が必ずしも十分ではなく、立毛を形成することで逆にその部分における定着細胞の成長を阻害することがある。
【先行技術文献】
【特許文献】
【０００８】
【特許文献１】特開平５−３３７１４３号公報
【特許文献２】特開平７−２９９０８４号公報
【特許文献３】特公昭６１−４５４６号公報
【特許文献４】特公昭６１−５８１９０号公報
【発明の概要】
【発明が解決しようとする課題】
【０００９】
本発明は、このような従来の人工血管の有する課題に鑑みてなされたものであって、その目的は、人工血管に求められる諸特性を備え、人体蘇生能力によって、生体血管同様の修復機能を備えた布製人工血管を提供することを目的とする。
【課題を解決するための手段】
【００１０】
本発明者は上記課題を解決するために、織物構造と繊維の構成に着目し、本発明を完成するに到った。本発明は、以下の構成より成る。
（１）血流と接触する内層及びその内層と接触する外層からなる筒状織物構造の人工血管であって、外層の内層被覆率をＣ（％）とした場合、１５％≦Ｃ≦７５％であることを特徴とする二重織人工血管である。
本発明において、内層被覆率Ｃ（％）は、外層の経糸および緯糸の密度をそれぞれＤ１(本数/25.4mm)、Ｄ２(本数/25.4mm)とし、外層の経糸および緯糸の見掛け糸幅をそれぞれＷ１(mm)、Ｗ２(mm)とした場合に、以下の式で定義される。
Ｃ＝［｛（W1×D1+W2×D2）×25.4−W1×W2×D1×D2｝／(25.4×25.4)］×100
なお、見掛け糸幅は、織物表面に露出している、それぞれの糸の幅を無作為に５箇所で測定した平均値をいう。【００１１】
（２）内層を構成する経糸および緯糸の各々が、単糸直径１μｍ以上８μｍ以下のマイクロファイバーマルチフィラメントであることを特徴とする（１）記載の人工血管である。
（３）外層を構成する経糸および緯糸の各々の単糸繊度が２０ｄｔｅｘ以上であることを特徴とする（１）または（２）記載の人工血管である。
（４）外層の経糸および緯糸にモノフィラメントを用いたことを特徴とする（３）記載の人工血管である。
（５）外層のモノフィラメントにポリエステル繊維を用いたことを特徴とする（４）記載の人工血管である。
【発明の効果】
【００１２】
血管内皮細胞との親和性を高めるために、血流と接触する内層にマイクロファイバーマルチフィラメントを用いた人工血管は知られており、かつ構造上の強度を備えるために外層に曲げ剛性に優れた繊維を配した多重織人工血管も知られている。しかし、血管壁が密な内層と外層からなる多層構造であれば、人工血管を囲む周辺組織は外層に付着するのみで、血管内皮細胞と周辺組織は分断状態となり、毛細血管等から人工血管に接続されるべき種々の機能がうまく伝えられない。
また、周辺組織が付着した外層と内皮細胞が形成された内層の間に断続的に空間ができ、物理的屈曲時に内層にシワが入り、血流を阻害したり、注射等による穴が開いた際、その空間に血液が流出したりするという問題がある。【００１３】
そこで、本発明は、外層は構造上必要とされる強度を備えるとともに、周辺組織が内層に直接接触できる空間を有しているので、埋植後短時間で人体と融合することができる。その結果、埋植後の注射等により人工血管壁面を傷つけることがあっても、薄い１枚の織物構造の両面に人体組織が密着していることから、人体蘇生能力によって、生体血管同様の修復機能を発揮することができる。
【図面の簡単な説明】
【００１４】
【図１】図１は、本発明の人工血管を１５０倍に拡大した写真である。
【発明を実施するための形態】
【００１５】
本発明を実施するための形態は以下のとおりである。
《外層の内層被覆率をＣ（％）とした場合、１５％≦Ｃ≦７５％であること》
本発明の人工血管は薄い織物構造を有することを重要な特徴としている。図１は、本発明の人工血管を１５０倍に拡大した写真であり、外層側から観察したものである。１は外層を構成する経糸、２は外層を構成する緯糸、３は内層を構成する経糸、４は内層を構成する緯糸である。図１に示すように、外層はメッシュ状である。
【００１６】
血流と接触する内側にある内層は、血管内皮細胞が付着する足場となるものである。内層を構成する経糸と緯糸の繊維間の間隙が狭くて密な構造であるほど、血管内皮細胞が付着する足場の数が多くなる。また、経糸と緯糸の繊維間の間隙が広いと移植後の血管からの漏血が止まらず、多量の出血が問題となる。しかし、外層は適度な保形性と強度耐久性を維持する程度の構造であれば良く、必要以上に密な構造になれば、人工血管を囲む周辺組織は内層まで届かず外層に付着するのみで、血管内皮細胞と周辺組織は分断状態となり、毛細血管等から人工血管に接続されるべき種々の機能がうまく伝えられない。
【００１７】
そこで、本発明は、骨格となる外層を密な構造とせず、埋植後短時間で人体と融合できるように、内層に対する外層の被覆率を抑えたのである。すなわち、本発明において、内層被覆率とは、内層に対する外層の被覆率をいい、課題を解決するための手段の段落に記載したように、外層の経糸および緯糸の密度と見掛け糸幅とで定義される内層被覆率において、その内層被覆率が７５％以下であることが好ましく、１５％以上であることがより好ましい。内層被覆率が７５％以下であると外層に隙間が多く存在する。そこで、周辺組織が内層と直接接触しやすく、埋植後短時間で人体と融合できるのである。内層表面は漏血を抑制する程度に緻密な構造であるとはいえ、布帛の性質上、周辺組織から毛細血管等の侵入が可能となることで生体血管並みの物質交換性能を持ち合わせるため、周辺組織が内層織物に密着することで、血管の生体同化が促進されるのである。また、埋植後の注射等により人工血管の壁面を傷つけることがあっても、織物構造である内層の内外両面には人体組織が密着し、人体蘇生能力によって生体血管同様に修復され、かつ、周辺組織と血管内層との間に隙間が無いので、周辺組織の修復と同時に血管からの漏血・出血を止めることができる。また、周辺組織と内皮細胞の間には内層織物しか存在しないため、筋肉の動き等に伴い周辺組織が動いても人工血管内層も追従するため、外層に比較して柔らかな内層のみにシワが入る危険性も大幅に軽減される。これらのことより、内層は漏血を防ぐ程度に密で有りながら、薄い織物構造であることが好ましい。
【００１８】
しかし、内層に対する外層の被覆率が低くなりすぎると、外層の構造を支えうる繊維量が不足し、潰れや強度劣化を起こすという不都合な点がある。そこで、内層被覆率は１５％以上であることが好ましい。
人工血管の想定使用期間、および移植される人体の健康状態に左右されるものの、周辺組織の密着性と強度保持・保形性を鑑みると、その内層被覆率は２０％以上、６０％以下であることが更に好ましい。
【００１９】
《内層を構成する経糸および緯糸の各々が、単糸直径１μｍ以上８μｍ以下のマイクロファイバーマルチフィラメントであること》
内層を構成する経糸および緯糸が、単糸直径８μｍ以下のマイクロファイバーマルチフィラメントであると、繊維の曲げ剛性が低下し、織密度を高めることが可能になり、かつ単糸同士が最密構造を取りやすくなるため、内層の繊維間空隙は減少し、より漏血性を抑制出来るため好ましい。また、それに加え、血管内皮細胞が付着するに適した足場の数が多くなるので、血管内皮細胞と人工血管内層構成繊維との馴染みがよく、血管内皮細胞の人工血管内層への張付き性が良好となる。しかし、単糸直径が１μｍ未満であると、逆に内皮細胞の付着性が阻害される傾向がある。そこで、内層を構成する経糸および緯糸は、単糸直径１μｍ以上のマイクロファイバーマルチフィラメントであることが好ましい。
【００２０】
《外層を構成する経糸および緯糸の各々の単糸繊度が２０ｄｔｅｘ以上であって、モノフィラメントであること》
使用する繊維の原料ポリマーによっては加水分解による強度劣化が懸念されるため、外層を構成する経糸および緯糸の各々の単糸繊度が２０ｄｔｅｘ以上であることが良い。また、太すぎる繊維を外層に用いると、密度本数が下がり、局所的に剛性のムラが生じるため、一般的には３００ｄｔｅｘ以下が好ましい。特に更に耐キンク性と保形性を向上させるには、経糸は１００ｄｔｅｘ以下、緯糸は１００ｄｔｅｘ以上がより好ましい。さらに、外層を構成する経糸および緯糸がマルチフィラメントであっても構わぬが、モノフィラメントであることにより、織構造が安定しつつ、見掛け糸幅が最小化することで、周辺組織が内層に到達しやすくなるので更に好ましい。また、人工血管の形態保持性や強度保持性が向上し、折れ曲がりを抑えることができる（耐キンク性が向上する）。ただし、このモノフィラメントが内層に露出すると、内皮細胞の成長を阻害し、かつ漏血や血栓発生の起点になるため好ましくない。モノフィラメントと血流の間に内層織組織が絶えず介在する二重織組織構造とすることが重要である。
【００２１】
本発明において内層を構成するマイクロファイバーマルチフィラメントは１種に限らず、単糸繊度や総繊度が異なる複数種のマイクロファイバーマルチフィラメントを組み合せることができる。
【００２２】
マイクロファイバーマルチフィラメントは、いわゆる直紡タイプのものをそのまま用いてもよいが、割繊タイプのものを用いることもできる。割繊タイプは、化学的または物理的手段により、極細化可能な繊維を用い、筒状織物を形成後に極細化することもできる。化学的または物理的手段により極細化する方法としては、例えば、米国特許第３５３１３６８号明細書および米国特許第３３５０４８８号明細書に見られるごとく、多成分系繊維の一成分を除去するか、または剥離させる等の手段によりフィブリルまたは極細化する方法がある。これにより、筒状多重織物の形成時には通常の繊維の太さであっても、筒状多重織物形成後に極細化できるため、加工上のトラブル、例えば、製織や製織前の各種糸加工手段を講じる場合の糸切れや毛羽発生を最小限に抑えることができる。
【００２３】
本発明の人工血管は、血流と接触する内層およびその内層と接触する外層からなる筒状織物構造の人工血管であるが、この筒状織物構造は、内壁層経糸締結、内壁層緯糸締結、複緯糸締結等の通常の手段により一体に製織された二重織構造の人工血管とすることが好ましい。
【００２４】
本発明の人工血管の上記内層、外層に使用される繊維としては、種々の有機繊維を用いることができ、伸縮性を求める場合は、ポリウレタン等からなる繊維でも用いることができるが、吸水性や耐劣化性の点から、ポリエステル繊維が好ましい。ポリエステル繊維として、例えば、ポリエチレンテレフタレート、ポリブチレンテレフタレート等からなる繊維を挙げることができる。ポリエチレンテレフタレートやポリブチレンテレフタレートに酸成分としてイソフタル酸、５−ナトリウムスルホイソフタル酸やアジピン酸等の脂肪族ジカルボン酸を共重合させた共重合ポリエステルからなる繊維であってもよい。
【００２５】
織機としては、例えば、ウォータージェットルーム、エアージェットルーム、レピアルームおよびシャトルルームなどが使用可能である。中でも筒状での製織性に優れ、均一な筒状構造を得ることができるシャトルルームを用いるのが好ましい。二重織人工血管の織組織としては、平織、綾織、朱子織物およびこれらの変化織、多重織などの織物を使用できる。基本的な製織法としては公知の手段を採用できる。
【００２６】
本発明の人工血管は、抗血栓剤を付与する人工血管に応用することができる。抗血栓剤の付与は、例えば、ヘパリン、低分子量ヘパリン、ウロキナーゼ、ヒルジンなどの生物由来の抗凝固薬を担持させてもよいし、アルガトロバン、ワーファリン、アセチルサリチル酸、チクロピジンなどの合成抗凝固薬や合成抗血小板薬を担持させてもよい。また、ポリエチレングリコール、ポリビニルアルコールまたはポリビニルピロリドンなどの親水性ポリマーを担持させてもよい。担持させる方法は特に限定されず、上記の薬剤やポリマーを含有する溶液を用いてマルチフィラメント糸の表面を被覆する方法や、薬剤やポリマーに反応性の官能基を化学的に導入してマルチフィラメント糸の表面に縮合反応などの化学反応で固定化する方法や高エネルギー線を用いて薬剤やポリマーをラジカル反応で固定化する方法やコラーゲン、ゼラチン、ハイドロゲルなどに薬剤やポリマーを含浸させてマルチフィラメント糸の間隙に充填する方法などがある。ヘパリンなどのイオン化合物は、カウンターイオンと塩を形成させて表面被覆する方法や、予めカウンターイオンをマルチフィラメント糸表面に結合させてからイオン相互作用を利用してイオン結合させる方法もある。活性の高い抗血栓性を付与でき、抗血栓性を安定に長期に維持できるという点で薬剤やポリマーに反応性の官能基を化学的に導入して表面に化学反応で固定化する方法、および予めカウンターイオンを表面に結合させてからイオン結合させる方法を好ましく用いることができる。上記の方法で抗血栓性を付与する場合には、薬剤やポリマーを予め用いるマルチフィラメント糸に担持させてもよいが、複合筒状織物を形成した後、付与することが製造コスト低減の点から好ましい。
【００２７】
生体内には、一定程度の高い血圧が存在するため、繊維間隙から血液の漏れが生じることは避けがたい。そこで、血管外科手術に布製の人工血管を使用するに当たっては、植込み直前に人工血管を血液に触れさせて、繊維間隙に血栓を人為的に作らせ、この血栓によって繊維間隙を一時的に目詰まりさせる操作、いわゆるプレクロッティングが行われることが多い。本発明の人工血管は、プレクロッティングを行う用途に用いることができるのは言うまでもない。
【実施例】
【００２８】
次に、実施例に基づき本発明を具体的に説明する。ただし、本発明はこれらの実施例のみに限定されるものではない。本発明の技術的範囲を逸脱しない範囲において、様々な変形や修正が可能である。なお、本実施例で用いる各種特性の測定方法は、以下のとおりである。【００２９】
（１）マイクロファイバーマルチフィラメントの単糸直径
ＪＩＳ  Ｌ  １０１３ (２０１０) ８．３．１  Ａ 法に従って、所定荷重０．０４５[ｃＮ／ｄｔｅｘ]で正量繊度を測定して総繊度とし、それを単繊維数で除することで算出した単糸繊度 をｄ[ｄｔｅｘ]とし、本繊維を構成するポリマーの比重をρとすると、マイクロファイバーマルチフィラメントの単糸直径(mm)は、以下の式（１）により算出した。
【数１】
2016024441.tif 000003
【００３０】
（２）単糸繊度
ＪＩＳ  Ｌ  １０１３ (２０１０) ８．３．１  Ａ 法に従って、所定荷重０．０４５[ｃＮ／ｄｔｅｘ]で正量繊度を測定して総繊度とし、それを単繊維数で除することで単糸繊度 を算出した。【００３１】
（３）見掛糸幅
織物の外層表面をマイクロスコープで１５０倍に拡大し、織目の始点と終点の中央付近の糸の幅を測定する。経方向および緯方向の糸についてそれぞれの糸の幅を無作為に５箇所で測定し、その平均値を見掛け糸幅とした。【００３２】
［実施例１］
筒状織物の内層を構成するポリエステル繊維として、単糸直径が４．６μｍ、総織度３３ｄｔｅｘのマイクロファイバーマルチフィラメント糸を準備し、これを製織時には、経糸ならびに緯糸として使用した。
筒状織物の外層を構成するポリエステル繊維としては、経糸として単糸繊度４４ｄｔｅｘのモノフィラメント糸と、緯糸として単糸繊度が１８０ｄｔｅｘのモノフィラメント糸を準備した。【００３３】
以上の繊維を用いて、シャトルルームにより経緯完全２重変形ツイル織組織にて筒状織物を織り、内径が５ｍｍのチューブを形成し、９８℃で精練した。次いで乾熱１２０℃で乾燥し、棒状治具をチューブ内に挿入して、１７０℃にて筒状にセットをした後、滅菌した。この人工血管の外層構成糸種、外層織密度、外層見掛け糸幅、内層被覆率、内層構成糸種および内層マイクロファイバーマルチフィラメントの単糸直径を表１に示す。得られた筒状織物からなる人口血管を犬に移植し、1週間後に当該移植部位を摘出し、観察すると、血栓も付着せず、病理解析により内皮細胞が育成していることを確認し、周辺組織もその人工血管に強固に結合していることが認められた。【００３４】
［実施例２］
筒状織物の内層を構成するポリエステル繊維として、単糸直径が９．２μｍ、総織度３３ｄｔｅｘのマルチフィラメント糸を準備し、これを製織時には、経糸ならびに緯糸として使用し、筒状織物の外層の経糸を構成するポリエステル繊維として、単糸繊度が２．７５ｄｔｅｘ、総繊度３３ｄｔｅｘのマルチフィラメント糸を準備した以外は、実施例１記載のものと同様の筒状織物を作製した。この人工血管の外層構成糸種、外層織密度、外層見掛け糸幅、内層被覆率、内層構成糸種および内層マイクロファイバーマルチフィラメントの単糸直径を表１に示す。【００３５】
得られた筒状織物からなる人口血管を犬に移植し、１週間後に当該移植部位を摘出し、観察すると、若干の血栓が付着していたが、病理解析により内皮細胞も一部で育成していることを確認し、周辺組織もその人工血管に結合していることが認められた。実施例２の人工血管の性能は実施例１に比べて僅かに劣るが、十分実用に耐える良好なものである。【００３６】
［実施例３］
筒状織物の内層を構成するポリエステル繊維として、単糸直径が５．４μｍ、総織度４４ｄｔｅｘのマルチフィラメント糸を準備し、これを製織時には、経糸ならびに緯糸として使用した以外は、実施例１記載のものと同様の筒状織物を作製した。この人工血管の外層構成糸種、外層織密度、外層見掛け糸幅、内層被覆率、内層構成糸種および内層マイクロファイバーマルチフィラメントの単糸直径を表１に示す。【００３７】
得られた筒状織物からなる人口血管を犬に移植し、１週間後に当該移植部位を摘出し、観察すると、血栓も付着せず、病理解析により内皮細胞が育成していることを確認し、周辺組織もその人工血管に強固に結合していることが認められた。実施例３の人工血管の性能は実施例１と同等であり、良好なものであった。【００３８】
［実施例４］
筒状織物の内層を構成するポリエステル繊維として、単糸直径が２．７μｍ、総織度５２．８ｄｔｅｘのマルチフィラメント糸を準備し、これを製織時には、経糸ならびに緯糸として使用した以外は、実施例１記載のものと同様の筒状織物を作製した。この人工血管の外層構成糸種、外層織密度、外層見掛け糸幅、内層被覆率、内層構成糸種および内層マイクロファイバーマルチフィラメントの単糸直径を表１に示す。【００３９】
得られた筒状織物からなる人口血管を犬に移植し、１週間後に当該移植部位を摘出し、観察すると、血栓も付着せず、病理解析により内皮細胞が育成していることを確認し、周辺組織もその人工血管に強固に結合していることが認められた。実施例４の人工血管の性能は実施例１や実施例３と同等であり、良好なものであった。【００４０】
［比較例１］
筒状織物の外層の経糸を構成するポリエステル繊維として、単糸繊度が１．６ｄｔｅｘ、総繊度５６ｄｔｅｘのマルチフィラメント糸を準備した以外は、実施例１記載のものと同様の筒状織物を作製した。この人工血管の外層構成糸種、外層織密度、外層見掛け糸幅、内層被覆率、内層構成糸種および内層マイクロファイバーマルチフィラメントの単糸直径を表１に示す。【００４１】
この比較例１の人工血管の内層被覆率は、表１に示すように９３．５％と大きく、本発明の範囲を外れているので、得られた筒状織物からなる人口血管を犬に移植すると、１週間後に当該移植部位が閉塞していることが認められた。移植後１日経過時点でのエコー検査画像を確認すると、血管内層のシワが原因で血液の乱流があったことを確認した。人工血管としては致命的な問題である。当該移植部位を摘出し、観察すると、周辺組織は外層に結合して、内層までに届いて居らず、内層と外層の間には、生体組織が存在しない空隙が広範囲で確認された。【００４２】
［比較例２］
筒状織物の外層を構成するポリエステル繊維としては、経糸として、単糸繊度１０ｄｔｅｘのモノフィラメント糸と、緯糸として単糸繊度が４４ｄｔｅｘのモノフィラメント糸を準備し、経糸の織密度を２／３程度に低減させた以外は、実施例２記載のものと同様の筒状織物を作製した。【００４３】
この比較例２の人工血管の内層被覆率は、表１に示すように１４．１％と小さく、本発明の範囲を外れているので、得られた筒状織物からなる人口血管を犬に移植すると、１週間後に当該移植部位が閉塞していることが認められた。周辺組織の圧迫により管構造が潰れ、血流が止まったことを確認した。この人工血管の外層構成糸種、外層織密度、外層見掛け糸幅、内層被覆率、内層構成糸種および内層マイクロファイバーマルチフィラメントの単糸直径を表１に示す。【００４４】
【表１】
2016024441.tif 000004
【産業上の利用可能性】
【００４５】
本発明は、各種外科手術用の人工血管として好適である。
【符号の説明】
【００４６】
１  外層を構成する経糸
２  外層を構成する緯糸
３  内層を構成する経糸
４  内層を構成する緯糸
【図１】
2016024441.tif 000005
【国際調査報告】
2016024441.tif 000006
2016024441.tif 000007
2016024441.tif 000008
2016024441.tif 000009